(57)【特許請求の範囲】
【請求項１】
並列して設けられかつ開口部が底部より幅広の複数の溝を有する金型に、電離放射線硬化型樹脂組成物および光吸収材を含む光吸収部形成用組成物を供給して、前記溝に光吸収部形成用組成物を充填する工程と、
前記溝内の前記光吸収部形成用組成物と、基材シートの一方の面に形成された、電離放射線硬化型樹脂組成物を含む透明樹脂層とが接触するように、前記金型に前記透明樹脂層を接触させる工程と、
前記基材シートを介して、前記光吸収部形成用組成物と前記透明樹脂層に電離放射線を照射し、前記透明樹脂層と前記光吸収部形成用組成物とを硬化させて、硬化透明樹脂層と前記硬化透明樹脂層上に底部が先端部よりも幅広の複数の光吸収部とを形成する工程と、
前記光吸収部を前記金型から離型する工程と、
前記光吸収部間に光透過部を形成する工程と
を具備し、
前記金型に前記透明樹脂層を接触させる前に、前記溝に充填された前記光吸収部形成用組成物と、前記透明樹脂層との少なくともいずれかを半硬化させる工程をさらに備えることを特徴とする、光学シートの製造方法。
【請求項２】
前記光透過部が粘着剤を含んでいる、請求項１に記載の光学シートの製造方法。
【請求項３】
前記光吸収部の断面が略三角形状である、請求項１または２に記載の光学シートの製造方法。
【請求項４】
前記溝に前記光吸収部形成用組成物を充填した後かつ前記金型に前記透明樹脂層を接触させる前に、前記金型上の余分な前記光吸収部形成用組成物を掻き取る工程をさらに備える、請求項１ないし３のいずれか１項に記載の光学シートの製造方法。
【請求項５】
前記光吸収部形成用組成物が実質的に離型剤を含んでおり、前記透明樹脂層が実質的に離型剤を含んでいない、請求項１ないし４のいずれか１項に記載の光学シートの製造方法。
【請求項６】
前記金型が、金型ロールである、請求項１ないし５のいずれか１項に記載の光学シートの製造方法。
【発明の詳細な説明】
【技術分野】
【０００１】
本発明は、光学シートの製造方法、光学シート、この光学シートを備える表示装置用光学フィルタおよび表示装置および表示装置に関する。
【背景技術】
【０００２】
近年、薄型かつ大型のディスプレイの普及に伴い、家庭用テレビや業務用ディスプレイ装置など、使用される用途も多様化し、ディスプレイの画質についても高いレベルが要求されつつある。
【０００３】
これらに使用される光学シートについても、透過率やコントラストを向上させる機能等が要求されている。このようなことから、例えば、コントラストを向上させるコントラスト向上機能層を有する光学シートを配置する場合がある。
【０００４】
このようなコントラスト向上機能層は、シート面に沿って配列された、光を透過させる複数の光透過部と、光透過部間に配置され、かつ光を吸収する複数の光吸収部とを備えている。このコントラスト向上機能層によれば、映像光を光透過部から出射させることができるとともに、外光等を光吸収部により吸収することができるので、コントラストを向上させることができる。このようなコントラスト向上機能層を有する光学シートは、例えば以下のようにして作製することができる。
【０００５】
第１の方法においては、まず、光吸収部に対応する形状の溝を有する型ロールと圧ロールとの間にプライマー層を有する基材シートを送り込む。基材シートの送り込みに合わせて、型ロールと基材シートとの間に光吸収部形成用組成物を供給し、この組成物を硬化させて、光吸収部を形成する。その後、基材シートを型ロールから引き剥がすことにより、型ロールから光吸収部を引き抜く。光吸収部を型ロールから引き抜いた後、光吸収部間に光透過部形成用組成物を供給し、この組成物を硬化させて、光透過部を形成する（例えば、特許文献１参照）。
【０００６】
第２の方法においては、まず、光吸収部に対応する形状の溝を有する金型に光吸収部形成用組成物を供給して、余分な光吸収部形成用組成物を掻き取る。次いで、基材シートに設けられた粘着層と金型とを密着させた後、電離放射線によって光吸収部形成用組成物を硬化させて、光吸収部を形成する。そして、基材シートを金型から引き剥がすことにより、光吸収部を金型から引き抜く。光吸収部を金型から引き抜いた後、光吸収部間に光透過部形成用組成物を供給し、この組成物を硬化させて、光透過部を形成する（例えば、特許文献２参照）。
【０００７】
第３の方法においては、まず、光透過部に対応する形状の溝を有する型ロールと基材シートとの間に光透過部形成用組成物を供給し、電離放射線によって光透過部形成用組成物を硬化させて、光透過部を形成する。次いで、光透過部間の溝が埋め込まれるように光透過部の表面に着色粘着層を形成して、光吸収部を形成する（例えば、特許文献３参照）。
【０００８】
しかしながら、第１の方法においては、プライマー層上に光吸収部を形成しているので、基材シートと光吸収部との密着性が劣るおそれがある。また、第２の方法においては、粘着層と金型とを密着させているので、光吸収部を金型から離型しにくく、光学シートの生産性が劣るおそれがある。さらに、第３の方法においては、光透過部の溝以外に、光透過部上にも光吸収部が形成されているので、映像光の透過率が低下してしまうおそれがある。
【０００９】
また、特許文献４には、粘着剤を用いて光透過部を形成することが開示されているが、この光学シートにおいては、光吸収部の幅広側と、光吸収部の幅広側に接している基材シートとは接着されていないので、密着性に劣るおそれがある。
【先行技術文献】
【特許文献】
【００１０】
【特許文献１】特許第２９９４０７３号公報
【特許文献２】特開２００８−３０９８２９号公報
【特許文献３】特開２００８−１８１０５６号公報
【特許文献４】特開２０１０−１１３１６４号公報
【発明の概要】
【発明が解決しようとする課題】
【００１１】
本発明は、上記課題を解決するためになされたものである。すなわち、基材シートに対するコントラスト向上機能層の密着性を向上させることをでき、型から光吸収部を離型しやすく、透過率の低下を抑制できる光学シートの製造方法を提供することを目的とする。また、基材シートに対するコントラスト向上機能層の密着性が向上し、光透過率の低下を抑制できる光学シートおよび表示装置用光学フィルタを提供することを目的とする。さらに、基材シートに対するコントラスト向上機能層の密着性が向上し、光透過率の低下を抑制できる表示装置を提供することを目的とする。
【課題を解決するための手段】
【００１２】
本発明の一の態様によれば、並列して設けられかつ開口部が底部より幅広の複数の溝を有する型に、電離放射線硬化型樹脂組成物および光吸収材を含む光吸収部形成用組成物を供給して、前記溝に光吸収部形成用組成物を充填する工程と、前記溝内の前記光吸収部形成用組成物と、基材シートの一方の面に形成された、電離放射線硬化型樹脂組成物を含む透明樹脂層とが接触するように、前記型に前記透明樹脂層を接触させる工程と、前記基材シートを介して、前記光吸収部形成用組成物と前記透明樹脂層に電離放射線を照射し、前記透明樹脂層と前記光吸収部形成用組成物とを硬化させて、硬化透明樹脂層と前記硬化透明樹脂層上に底部が先端部よりも幅広の複数の光吸収部とを形成する工程と、前記光吸収部を前記型から離型する工程と、前記光吸収部間に光透過部を形成する工程とを具備することを特徴とする、光学シートの製造方法が提供される。
【００１３】
本発明の他の態様によれば、並列して設けられかつ開口部が底部より幅広の複数の溝を有する型に、電離放射線硬化型樹脂組成物および光吸収材を含む光吸収部形成用組成物を供給して、前記溝に光吸収部形成用組成物を充填する工程と、前記光吸収部形成用組成物に電離放射線を照射し、前記光吸収部形成用組成物を硬化させて、複数の光吸収部を形成する工程と、前記溝内の前記光吸収部と、基材シートの一方の面に形成された、電離放射線硬化型樹脂組成物を含む透明樹脂層とが接触するように、前記型に前記透明樹脂層を接触させる工程と、前記基材シートを介して、前記透明樹脂層に電離放射線を照射し、前記透明樹脂層を硬化させて、硬化透明樹脂層を形成するとともに、前記硬化透明樹脂層に底部が先端部よりも幅広の複数の光吸収部を固着させる工程と、前記光吸収部を前記型から離型する工程と、前記光吸収部間に光透過部を形成する工程とを具備することを特徴とする、光学シートの製造方法が提供される。
【００１４】
本発明の他の態様によれば、基材シートと、前記基材シートの一方の面に形成された、電離放射線硬化型樹脂組成物を含む透明樹脂層の硬化物である硬化透明樹脂層と、前記硬化透明樹脂層上に並列して形成された複数の光吸収部と、前記光吸収部間に形成された複数の光透過部とを備えるコントラスト向上機能層とを備え、前記光吸収部が、前記硬化透明樹脂層に固着した底部と前記底部より幅が狭い先端部とを有し、かつ前記光吸収部が実質的に離型剤を含んでおり、前記硬化透明樹脂層が実質的に離型剤を含んでいないことを特徴とする、光学シートが提供される。
【００１５】
本発明の他の態様によれば、上記の光学シートを備えることを特徴とする、表示装置用光学フィルタが提供される。
【００１６】
本発明の他の態様によれば、表示部と、前記表示部よりも観察者側に配置された上記の光学シートとを備え、前記光吸収部の先端部が前記光吸収部の底部よりも観察者側に位置していることを特徴とする、表示装置が提供される。
【発明の効果】
【００１７】
本発明の一の態様および他の態様によれば、基材シートに対するコントラスト向上機能層の密着性を向上させることをでき、型から光吸収部を離型しやすく、光透過率の低下を抑制できる光学シートの製造方法を提供できる。
【００１８】
本発明の他の態様によれば、基材シートに対するコントラスト向上機能層の密着性が向上し、光透過率の低下を抑制できる光学シートおよび表示装置用光学フィルタを提供できる。また、硬化透明樹脂層には、実質的に離型剤を含まれていないので、基材シートと硬化透明樹脂層との密着性を向上させることができる。
【００１９】
本発明の他の態様によれば、基材シートに対するコントラスト向上機能層の密着性が向上し、光透過率の低下を抑制できる表示装置を提供できる。
【図面の簡単な説明】
【００２０】
【図１】第１の実施の形態に係る光学シートの製造工程を示す模式図である。
【図２】第１の実施の形態に係る光学シートの製造工程を示す模式図である。
【図３】第１の実施の形態に係る光学シートの製造工程を示す模式図である。
【図４】第１の実施の形態に係る光学シートの製造工程を示す模式図である。
【図５】第１の実施の形態に係る光学シートの製造工程を示す模式図である。
【図６】第１の実施の形態に係る他の光学シートの製造工程を示す模式図である。
【図７】第１の実施の形態に係る他の光学シートの作用効果を示す模式図である。
【図８】第１の実施の形態に係る光学シートの他の製造工程を示す模式図である。
【図９】第１の実施の形態に係る光学シートを備えた表示装置の断面図である。
【図１０】第１の実施の形態に係る光学シートを備えた他の表示装置の断面図である。
【図１１】第１の実施の形態に係る光学シートを備えた他の表示装置の断面図である。
【図１２】第１の実施の形態に係る光学シートを備えた他の表示装置の断面図である。
【図１３】第１の実施の形態に係る光学シートを備えた他の表示装置の断面図である。
【図１４】第２の実施の形態に係る光学シートの製造工程を示す模式図である。
【図１５】第２の実施の形態に係る光学シートの製造工程を示す模式図である。
【発明を実施するための形態】
【００２１】
（第１の実施の形態）
＜光学シートの製造方法＞
先ず、第１の実施の形態に係る光学シートの製造方法について、図面を参照しながら説明する。図１（ａ）〜図５（ｂ）は、本実施の形態に係る光学シートの製造工程を示す模式図である。図６（ａ）および図６（ｂ）は、本実施の形態に係る他の光学シートの製造工程を示す模式図であり、図７は本実施の形態に係る他の光学シートの作用効果を示す模式図であり、図８（ａ）および図８（ｂ）は、本実施の形態に係る光学シートの他の製造工程を示す模式図である。
【００２２】
まず、並列して設けられた複数の溝１ａを有する型１に光吸収部形成用組成物２を供給して、溝１ａに光吸収部形成用組成物２を充填する（図１（ａ））。型１としては、例えば金型ロールを使用することができる。
【００２３】
溝１ａは、開口部１ｂが底部１ｃよりも幅広となっている。すなわち、溝１ｂの断面形状は開口部１ｂから底部１ｃに向けて先細る略Ｖ字状または底部１ｃを上底、開口部１ｂを下底とする略台形状となっている。溝１ａの断面形状は、略三角形状の後述する光吸収部８を形成することができる点から略Ｖ字状になっていることが好ましい。
【００２４】
溝１ａの深さは、５０〜２００μｍであることが好ましい。溝１ａの深さを上記範囲としたのは、５０μｍ未満であると、光吸収材を充填しても外光吸収が十分でないために十分なコントラストが得られないおそれがあるからであり、また、２００μｍを超えると、光吸収部８を型１から剥離する際に型１からの剥離力が大きくなり、後述する基材シート３が破断したり、型１内に光吸収部８が残存するおそれがあるからである。
【００２５】
光吸収部形成用組成物２は、電離放射線硬化型樹脂組成物と光吸収材を含んでいる。電離放射線硬化型樹脂組成物とは、電磁波または荷電粒子線の中で分子を架橋、重合させ得るエネルギー量子を有するもの、すなわち、紫外線または電子線などを照射することにより、架橋、硬化する樹脂組成物である。この樹脂組成物としては、従来、電離放射線硬化成分として慣用されている重合性モノマー、重合性オリゴマーおよびプレポリマーの中から適宜選択したものによって構成することができる。
【００２６】
電離放射線硬化型樹脂組成物としては、比較的低分子量のポリエステル樹脂、ポリエーテル樹脂、アクリル樹脂、エポキシ樹脂、ウレタン樹脂、アルキッド樹脂、スピロアセタール樹脂、ポリブタジェン樹脂、ポリチオールポリエン樹脂、多価アルコール等の多官能化合物の（メタ）アルリレート等のオリゴマーまたはプレポリマーを使用することができる。
【００２７】
また、上記電離放射線硬化型樹脂組成物中には、反応性希釈モノマーを添加してもよく、このような反応性希釈モノマーとしては、例えば、単官能モノマーとして、Ｎ−ビニルピロリドン、Ｎ−ビニルカプロラクトン、ビニルイミダゾール、ビニルピリジン、スチレン等のビニルモノマー、ラウリル（メタ）アクリレート、ステアリル（メタ）アクリレート、ブトキシエチル（メタ）アクリレート、エトキシジエチレングリコール（メタ）アクリレート、メトキシトリエチレングリコール（メタ）アクリレート、メトキシポリエチレングリコール（メタ）アクリレート、メトキシジプロピレングリコール（メタ）アクリレート、パラクミルフェノキシエチル（メタ）アクリレート、ノニルフェノキシポリエチレングリコール（メタ）アクリレート、テトラヒドロフルフリル（メタ）アクリレート、イソボニル（メタ）アクリレート、シクロヘキシル（メタ）アクリレート、ベンジルメタクリレート、Ｎ，Ｎ−ジメチル（メタ）アクリルアミド、Ｎ，Ｎ−ジメチルアミノプロピル（メタ）アクリレート、アクリロイルモノホリン等の（メタ）アクリル酸エステルモノマー、（メタ）アクリルアミド誘導体が挙げられる。また、多官能モノマーとして、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリプロピレングリコールジ（メタ）アクリレート、ポリテトラメチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、３−メチル−１，５−ペンタンジオールジ（メタ）アクリレート、ネオペンチルグリコールジ（メタ）アクリレート、ジメチロール−トリシクロデカンジ（メタ）アクリレート、ヒドロキシピバリン酸ネオペンチルグリコールジ（メタ）アクリレート、ビスフェノールＡポリプロポキシジオールジ（メタ）アクリレート、トリメチロールプロパントリ（メタ）アクリレート、エトキシ化トリメチロールプロパントリ（メタ）アクリレート、プロポキシ化トリメチロールプロパントリ（メタ）アクリレート、ペンタエリスリトールトリ（メタ）アクリレート、グリセリルトリ（メタ）アクリレート、プロポキシ化グリセリルトリ（メタ）アクリレート、トリス（２−ヒドロキシエチル）イソシアヌレートトリアクリレート、ペンタエリストールテトラ（メタ）アクリレート、ジペンタエリスリトールペンタ（メタ）アクリレート、ジペンタエリスリトールヘキサ（メタ）アクリレート等が挙げられる。
【００２８】
電離放射線硬化型樹脂組成物を紫外線硬化型樹脂組成物とするには、組成物中に光重合開始剤や光増感剤等を混合して用いる。光重合開始剤としては、アセトフェノン類、ベンゾフェノン類、ミヒラーベンゾイルベンゾエート、α−アミロキシムエステル、テトラメチルチュウラムモノサルファイド、チオキサントン類、ヒドロキシケトン類、アシルホスフィンオキサイドやビスアシルホスフィンオキサイド等のホスフィンオキサイド類、アミノケトン類等が挙げられる。これらの中でも、ヒドロキシケトン類、アシルホスフィンオキサイドやビスアシルホスフィンオキサイド等のホスフィンオキサイド類、アミノケトン類が好ましい。これらの物質が好ましいとしたのは、これらの物質は、光吸収部８の表面のみならず内部まで確実に硬化させることができるので、光吸収部８の硬さを向上させることができ、光吸収部８の離型性を良好にすることができるからである。また、光増感剤としては、ｎ−ブチルアミン、トリエチルアミン、ポリ−ｎ−ブチルホソフィン等が挙げられる。特に本発明では、オリゴマーとしてウレタンアクリレート、モノマーとしてジペンタエリスリトールヘキサ（メタ）アクリレート等を混合するのが好ましい。
【００２９】
光吸収材は、迷光や外光を吸収するように作用するものである。光吸収材としては、樹脂ビーズやガラスビーズに、映像光の特性に合わせて特定の波長を選択的に吸収できる着色微粒子を使用してもよく、カーボンブラック、グラファイト、繊維状炭素、黒色酸化鉄等の金属塩、染料、顔料等の着色剤を練り込んだものを使用することができる。着色剤の練り込み易さの観点からは、樹脂ビーズを用いることが好ましい。樹脂ビーズとしては、メラミンビーズ、アクリルビーズ、アクリル−スチレンビーズ、ポリカーボネートビーズ、ポリエチレンビーズ、ポリスチレンビーズ、塩ビビーズ等を好適に使用することができる。また、ウレタン架橋微粒子やシリコン系ビーズも好適に使用できる。これらの樹脂ビーズは、上記した電離放射線硬化型樹脂組成物との屈折率差が０．１程度以下のものを用いることが好ましい。また、着色剤を練り込む前の樹脂としては、透明な樹脂でも使用できるが、顔料または染料等で着色された樹脂を用いることが好ましく、映像光の特性に合わせて特定の波長を選択的に吸収するものであってよいが、好ましくは黒色に着色された樹脂ビーズが用いられる。
【００３０】
着色剤としては、上記したもののなかでもカーボンブラックが好適に使用できる。樹脂ビーズへのカーボンブラックの練り込み量は、樹脂ビーズ１質量部に対してカーボンブラックを０．１〜０．７質量部程度であり、好ましくは０．１５〜０．５質量部、より好ましくは０．２〜０．３５質量部である。カーボンブラックの練り込み量が０．７質量部よりも多いと樹脂ビーズが割れやすくなる場合があり、一方、０．１質量部よりも少ないと、所望の黒色性を有する着色微粒子を得られない場合がある。また、カーボンブラックは、平均粒子径が１０〜５００ｎｍのものを好適に使用することができ、例えば、ファーネスブラック、アセチレンブラック、チャンネルブラック、サーマルブラック、カーボンナノチューブ、カーボンファイバー等が使用できる。また、市販のものを使用することもでき、例えば、ＨＣＦシリーズ、ＭＣＦシリーズ、ＲＣＦシリーズ、ＬＦＦシリーズ（いずれも三菱化学株式会社製）、バルカンシリーズ（キャボット社製）、ケッチェンシリーズ（ライオン株式会社製）を好適に使用することができる。なお、ここでの平均粒子径とは、カーボンブラック粒子を電子顕微鏡で観察して求めた算術平均径を意味する。
【００３１】
電離放射線硬化型樹脂組成物への光吸収材の分散性を向上させるために、光吸収材を表面処理しておくこともできる。表面処理としては、従来公知のシリカコーティングによる親水処理や、プラズマ等による表面改質が挙げられる。
【００３２】
光吸収部形成用組成物２には、さらに離型剤を含ませることが好ましい。離型剤は型１からの光吸収部８の剥離性を良好にするためのものであり、疎水性のものである。離型剤としては、特に限定されないが、例えばポリエチレンワックス、アミドワックス、テフロン（登録商標）パウダー等の固形ワックス、リン酸エステル、シリコーンオイル等が挙げられる。これらの中でも特に剥離性に優れている観点からリン酸エステルが好ましい。
【００３３】
離型剤は、電離放射線硬化型樹脂組成物１００質量部に対して、０．０２〜１．５０質量部の割合で添加されることが好ましい。離型剤の添加量を上記範囲としたのは、０．０２質量部未満であると、離型効果が不十分となり、また１．５０質量部を超えると、光吸収部形成用組成物２中で長期保存した際に、離型剤が分離したり、得られた光学シートの湿熱試験や高温試験で離型剤成分が析出するおそれがあるからである。
【００３４】
光吸収部形成用組成物２の粘度は、５００〜５，０００ｍＰａ・ｓの範囲であることが好ましい。この範囲が好ましいとしたのは、光吸収部形成用組成物２の粘度が５００ｍＰａ・ｓ未満であると、光吸収部形成用組成物２の掻き取り性は良好であるものの、溝１ａに光吸収部形成用組成物２を充満させることが困難となるからである。また、粘度が５，０００ｍＰａ・ｓを超えると、光吸収部形成用組成物２の粘度が高すぎて溝１ａの底部１ｃまで光吸収部形成用組成物２が充填されない場合がある。また、光吸収部形成用組成物２の掻き取り性が悪化する。なお、光吸収部形成用樹脂組成物２の粘度は、Ｂ型粘度計を用いて２５℃の環境下にて測定した値を意味するものとする。
【００３５】
次いで、例えばドクターブレード等の掻取部材（図示せず）を用いて、型１上に存在する余分な光吸収部形成用組成物２を掻き取る（図１（ｂ））。
【００３６】
一方で、基材シート３の一方の面に粘着層４を形成する（図２（ａ））。基材シート３は、後述する光吸収部８や光透過部１０を形成するためのベースとなる層である。
【００３７】
基材シート３としては、透明樹脂フィルム、透明樹脂板、透明樹脂シートや透明ガラスを用いることができる。透明樹脂フィルムとしては、トリアセテートセルロース（ＴＡＣ）フィルム、ポリエチレンテレフタレート（ＰＥＴ）等のポリエステル系フィルム、ジアセチルセルロースフィルム、アセテートブチレートセルロースフィルム、ポリエーテルサルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、（メタ）アクリルロニトリルフィルム等を好適に使用できるが、これらの中でも、ポリエステル系フィルムが好ましく用いられる。ポリエステル系フィルムとしては、ポリエチレンテレフタレートの他、ポリブチレンテレフタレート、ポリナフタレンテレフタレート、ポリトリメチレンテレフタレート等が挙げられる。
【００３８】
粘着層４は、コントラスト向上機能層を表示装置の表示部の映像光出射面に直接または他の層を介して間接的に貼り付けるためのものである。粘着層４に用いられる粘着剤は、電離放射線および映像光を透過させるとともに、適切にコントラスト向上機能層を他に接着することができれば、その材料は特に限定されるものではない。粘着剤としては、例えばアクリル系の共重合体等や感圧接着剤（PSA：Pressure Sensitive Adhesive）が挙げられる。
【００３９】
基材シート３の一方の面に粘着層４を形成した後、粘着層４の基材シート３が形成された面とは反対側の面に剥離フィルム５を積層する（図２（ｂ））。剥離フィルム５は、光学シートが表示装置のディスプレイに取り付けられるまでの間、粘着層４を汚れ等から保護する役割をする。従って、光学シートが表示装置のディスプレイに取り付けられる際には、剥離フィルム５は剥がされる。
【００４０】
その後、基材シート３の粘着層４が形成された面とは反対側の面に透明樹脂組成物を塗布して、基材シート３上に透明樹脂層６を形成する（図２（ｃ））。
【００４１】
透明樹脂層６を構成する透明樹脂組成物は、電離放射線硬化型樹脂組成物を含んでいる。この電離放射線硬化型樹脂組成物としては、光吸収部形成用組成物２に含まれる電離放射線硬化型樹脂組成物と同様のものを使用することができるので、ここでは説明は省略するものとする。
【００４２】
そして、溝１ａ内の光吸収部形成用組成物２と透明樹脂層６とが接触するように、型１に透明樹脂層６を接触させる（図３（ａ））。型１に透明樹脂層６を接触させると、光吸収部形成用組成物２が透明樹脂層６に密着する。
【００４３】
ここで、型１に透明樹脂層６を接触させる前に、溝１ａに充填された光吸収部形成用組成物２と、透明樹脂層６との少なくともいずれか、好ましくは光吸収部形成用組成物２と透明樹脂層６の両方を半硬化させることが好ましい。光吸収部形成用組成物２と、透明樹脂層６との少なくともいずれかを半硬化させることにより、光吸収部形成用組成物２が透明樹脂層６と混ざり合うことを抑制することができる。
【００４４】
上記「半硬化」とは、光吸収部形成用組成物２の内部や透明樹脂層６の内部は硬化されているが、光吸収部形成用組成物２の表面や透明樹脂層６の表面は硬化されていない状態を意味する。この半硬化は、例えば、空気中にて光吸収部形成用組成物２や透明樹脂層６を硬化させることにより行われる。
【００４５】
その後、型１に透明樹脂層６を接触させた状態で、剥離フィルム５側（基材シート３側）から電離放射線を照射して、透明樹脂層６および光吸収部形成用組成物２を硬化させて、硬化透明樹脂層７および光吸収部８を形成する（図３（ｂ））。光吸収部８は、硬化透明樹脂層７と光吸収部８との間の界面にて硬化透明樹脂層７に固着されている。「硬化透明樹脂層」とは、内部のみならず、表面も硬化された透明樹脂層を意味し、未硬化状態や半硬化状態の透明樹脂層は含まない。
【００４６】
電離放射線として、電子線を照射する場合には、コックロフトワルトン型、バンデグラフ型、共振変圧型、絶縁コア変圧器型、直線型、ダイナミトロン型、高周波型等の各種電子線加速機から放出される５０〜１０００ｋｅＶ、好ましくは１００〜３００ｋｅＶのエネルギーを有する電子線等を使用することができる。また、紫外線を照射する場合には超高圧水銀灯、高圧水銀灯、低圧水銀灯、カーボンアーク、キセノンアーク、メタルハライドランプ等の光線から発する紫外線等を使用することができる。
【００４７】
硬化透明樹脂層７および光吸収部８を形成した後、光吸収部８を型１から離型する（図４（ａ））。光吸収部８は、硬化透明樹脂層７に対して光吸収部８と硬化透明樹脂層７との間の界面にて固着しているので、型１から基材シート３を剥離することにより、型１から光吸収部８を離型することができる。
【００４８】
光吸収部８は、底部８ａが先端部８ｂよりも幅広となっている。図１（ａ）等に示される型１の溝１ａは断面形状が開口部１ｂから底部１ｃに向けて先細る略Ｖ字状となっているので、図４（ａ）では光吸収部８の断面形状も底部８ａから先端部８ｂに向けて先細る略三角形状になっている。なお、溝１ａの断面形状が底部１ｃより開口部１ｂが広い略台形状の場合には、光吸収部８の断面形状は、底部８ａが先端部８ｂよりも幅広の略台形状となる。
【００４９】
図４（ａ）においては、硬化透明樹脂層７と光吸収部８との界面は略平坦状となっているが、図６（ａ）に示されるように光吸収部８の底部８ａが凹んでいるとともに硬化透明樹脂層７における光吸収部８の下方に位置する部分が隆起し、この硬化透明樹脂層７の隆起部７ａが光吸収部８の底部８ａの凹みに入り込んでいてもよい。このような光吸収部８の底部８ａの凹みおよび硬化透明樹脂層７の隆起部７ａは、光吸収部形成用組成物２および透明樹脂層６の硬化の際に、光吸収部形成用組成物２が収縮するとともに、この収縮に追随して光吸収部形成用組成物２の下方に存在する透明樹脂層６の部分が光吸収部形成用組成物２側に引っ張られることにより形成される。
【００５０】
また、型１から離型した光吸収部８を巻き取り法で搬送する場合には、粘着層付きサイドテープ（図示せず）を、光吸収部８が形成された基材シート３の幅方向の両端部に基材シート３の長手方向に沿って貼り付けることが好ましい。この粘着層付きサイドテープは、光吸収部８の高さ以上の厚さを有するものである。粘着層付きサイドテープを基材シート３に設けることにより、巻締り等による光吸収部８の破損を防ぐことができる。
【００５１】
光吸収部８を形成した後、光吸収部８間に光透過部形成用組成物９を供給する（図４（ｂ））。光透過部形成用組成物９は粘着剤を含んでいる。
【００５２】
粘着剤としては、特に限定されないが、光学シートの貼り合わせに多く用いられていること等からアクリル系等の感圧接着剤が好ましい。光透過部形成用組成物は、実質的に離型剤を含んでいない。
【００５３】
光透過部形成用組成物９には、粘着剤の他、近赤外線を吸収可能な近赤外線吸収色素、プラズマディスプレイから放射されるネオン光を吸収するNe光吸収色素、表示画像を好みの色調（天然色、あるいは天然色から多少偏移した色）に補正するための色補正色素の少なくともいずれかの色素、好ましくは全ての色素を含ませることも可能である。
【００５４】
近赤外線吸収色素としては、具体的には、ジイモニウム系色素、フタロシアニン系色素、ナフタロシアニン系色素、ポリメチン系色素、シアニン系色素、ナトフキノン系色素、アントラキノン系色素、ジチオール系色素、イモニウム系色素、アミニウム系色素、ピリリウム系色素、セリリウム系色素、スクアリリウム系色素、銅錯体類、ニッケル錯体類、ジチオール系金属錯体類の有機系赤外線吸収色素が挙げられる。これらの中でも、ジイモニウム系色素は、可視光透過率が極めて高いことから近赤外線吸収色素として好ましい。
【００５５】
Ne光吸収色素としては、ネオン原子の発光スペクトル帯域、すなわち５５０ｎｍ〜６６０ｎｍの波長領域を吸収し、かつこの波長領域を除いた可視光領域３８０ｎｍ〜７８０ｎｍの波長領域中でなるべく吸収が少なくて十分な光透過率を有する色素が好ましい。Ne光吸収色素としては、具体的には、シアニン系色素、オキソノール系色素、メチン系色素、サブフタロシアニン系色素、ポリフィリン系色素、またはこられの混合物等が挙げられる。
【００５６】
色補正色素としては、有機系色素、無機系色素、またはこれらの混合物が挙げられる。具体的には、アントラキノン系色素、ナフタレン系色素、アゾ系色素、フタロシアニン系色素、ピロメテン色素、テトラアザポリフィリン系色素、スクアリリウム系色素、シアニン系色素等が挙げられる。
【００５７】
次いで、例えばドクターブレード等の掻取部材（図示せず）を用いて、光吸収部上に存在する余分な光透過部形成用組成物９を掻き取り、乾燥させる。これにより、光透過部１０が形成され、光吸収部８および光透過部１０を有するコントラスト向上機能層１１が形成される（図５（ａ））。
【００５８】
上記においては、光吸収部８間に光透過部形成用組成物９を直接供給し、その後余分な光透過部形成用組成物９を掻き取ることにより、光透過部１０を形成しているが、光吸収部８間に光透過部形成用組成物９を形成する方法としては、この方法の他、（１）ベース基材上に光透過部形成用組成物を塗布し、半乾燥させた後、光吸収部が光透過部形成用組成物に密着するように光透過部形成用組成物に基材シートごとを押し付けて、ラミネートする方法、（２）予め、ベース基材と、ベース基材上に塗布された層状の光透過部形成用組成物と、光透過部形成用組成物上に積層された剥離フィルムとを有するフィルムを形成しておき、剥離フィルムを剥がし、光吸収部が光透過部形成用組成物に密着するように光透過部形成用組成物に基材シートごとを押し付けて、ラミネートする方法等がある。
【００５９】
上記（１）の方法は、例えば、図８（ａ）に示される装置を用いて行うことが可能である。図８（ａ）に示されるように、この装置は、光透過部形成用組成物９を塗布する塗布ヘッド７１と、塗布ヘッド７１よりも下流に配置された一対のニップロール７２、７３とを備えている。この装置においては、ベース基材７４を図８（ａ）中の矢印方向に流しながら、塗布ヘッド７１からベース基材７４上に光透過部形成用組成物９を塗布し、その後ニップロール７２、７３により光吸収部８が光透過部形成用組成物９に密着するように光透過部形成用組成物９に基材シート３ごとを押し付ける。これにより、光吸収部８間に光透過部形成用組成物９が入り込み、光透過部１０が形成される。この方法によれば、比較的柔らかい状態の光透過部形成用組成物９に光吸収部８を押し付けるので、光吸収部８の形状に追随した光透過部１０を形成することができる。
【００６０】
上記（２）の方法は、例えば、図８（ｂ）に示される装置を用いて行うことが可能である。図８（ｂ）に示されるように、この装置は、後述する剥離フィルム７９を剥離するための剥離ロール７５と、剥離ロール７５よりも下流に配置された一対のニップロール７６、７７とを備えている。この装置においては、ベース基材７８と、ベース基材７８上に塗布された層状の光透過部形成用組成物９と、光透過部形成用組成物９上に積層された剥離フィルム７９とを有するフィルム８０を図８（ｂ）中の矢印方向に流しながら、剥離フィルム７９を剥離ロール７５により剥がし、その後、ニップロール７６、７７により光吸収部８が光透過部形成用組成物９に密着するように光透過部形成用組成物９に基材シート３ごとを押し付ける。これにより、光吸収部８間に光透過部形成用組成物９が入り込み、光透過部１０が形成される。この方法によれば、予めフィルム８０を作成しておき、かつ作成されたフィルム８０のうち良品と判断されたフィルム８０のみを使用するので、光透過部形成用組成物９の塗布不良等により、光吸収部８を有する基材シート３を無駄にすることがない。これにより、後述する光学シート１３の歩留まりを向上させることができる。
【００６１】
最後に、光透過部１０上に剥離フィルム１２を直接積層する（図５（ｂ））。これにより、光学シート１３が作製される。なお、図６（ａ）のような硬化透明樹脂層７の隆起部７ａが光吸収部８の底部８ａの凹み部分に入り込んでいる場合には、図６（ｂ）に示されるような光学シート１４が形成される。
【００６２】
本実施形態によれば、光吸収部形成用組成物２を基材シート３の一方の面に形成された透明樹脂層６に接触させた状態で、光吸収部形成用組成物２と透明樹脂層６とを硬化させるので、基材シート３に対する光吸収部８の密着性を向上させることができる。これにより、基材シート３に対するコントラスト向上機能層１１の密着性を向上させることができる。
【００６３】
本実施形態によれば、透明樹脂層６が粘着層となっていないので、型１から光吸収部８を離型しやすい。また、光透過部１０は、光吸収部８または光吸収材を含む層で覆われていないので、光透過率の低下を抑制できる。
【００６４】
本実施形態によれば、余分な光吸収部形成用組成物２を掻き取る際に、掻取部材により型１上を掻くので、スジ不良や帯ムラを低減することができる。
【００６５】
本実施形態によれば、光透過部１０が粘着層となっているので、光透過部１０上に更なる粘着層を設けずに他の層を貼り付けることができる。これにより、層数を削減することができる。
【００６６】
本実施形態によれば、光吸収部８の先端部８ｂが底部８ａよりも観察者側に配置された場合であっても、基材シート３側に粘着層４を配置することができ、工程数を削減することができる。
【００６７】
本実施形態によれば、断面形状が略Ｖ字状の溝１ａを有する型１を用いて光吸収８を形成しているので、より鋭角な先端部８ｂを有する略三角形状の光吸収部８を形成することができる。すなわち、型の溝はバイトによる切削により形成されるが、型に光透過部に対応する形状の溝を形成する場合、光吸収部の先端部に対応する部分を鋭角にすることは極めて困難である。したがって、光透過部に対応する形状の溝を有する型を用いて光透過部を形成し、その後光透過部間の溝に光吸収部を形成した場合には、光吸収部の先端は平坦となってしまうおそれがある。これに対し、本実施形態においては、型１に光吸収部８に対応する形状の溝１ａを形成しているので、溝１ａの底部１ｃを鋭角にすることができる。これにより、より鋭角な先端部８ｂを有する略三角形状の光吸収部８を形成することができる。なお、映像光源が光吸収部８の底部８ａ側に配置されている場合において、先端部８ｂが鋭角になっている場合には、先端部８ｂが平坦となっている場合によりも映像光を全反射させることができる領域が増えるので、より映像光を集光させることができる。
【００６８】
硬化透明樹脂層７の光吸収部８に接触している部分が平坦である場合には、光吸収部８に向かう映像光は光吸収部８で吸収されてしまう。これに対し、光学シート１４においては、図７に示されるように硬化透明樹脂層７の隆起部７ａが光吸収部８の底部８ａの凹みに入り込んでいるので、硬化透明樹脂層７の隆起部７ａに入射した映像光の一部は、隆起部７ａにより屈折し、光吸収部８に吸収されずに出射する。これにより、コントラストを維持しながら映像光の透過率を向上させることができる。
【００６９】
＜光学シート＞
上記のようにして得られた光学シート１３は、基材シート３と、基材シート３の一方の面に形成された硬化透明樹脂層７と、硬化透明樹脂層７上に並列して形成された複数の光吸収部８と、光吸収部８間に形成された複数の光透過部１０とを備えるコントラスト向上機能層１１とを備えている。なお、光学シート１３は、粘着層４、剥離フィルム５、１２を備えているが、粘着層４および剥離フィルム５、１２は必ずしも備えられていなくともよい。
【００７０】
光吸収部８は、硬化透明樹脂層７に固着した底部８ａと底部８ａより幅が狭い先端部８ｂとを有している。また、光吸収部８は実質的に離型剤を含んでおり、硬化透明樹脂層７が実質的に離型剤を含んでいない。硬化透明樹脂層７が実質的に離型剤を含まないことにより、基材シート３と硬化透明樹脂層７との密着性を向上させることができる。
【００７１】
光吸収部８は、光透過部１０の屈折率と同じかまたは小さい屈折率を有する。光吸収部８と光透過部１０との屈折率が上記のような関係となることにより、所定条件で光透過部１０に入射した光源からの映像光を光吸収部８と光透過部１０との境界面で適切に反射させ、観測者に明るい映像を提供することができる。また、観測者側からの外光の一部を吸収するため、コントラストも向上する。また、光吸収部８と光透過部１０との境界面で反射せずに、光吸収部８の内側に入射した迷光が、光吸収部８中の光吸収材によって吸収される。また、所定角度で入射した観測者側からの外光を適切に吸収することができるため、コントラストを向上させることもできる。
【００７２】
また、光学シートを２層重ね合わせてもよく、その場合、各光学シートで異なった構造となるようにしてもよい。例えば、１層目の光学シートと２層目の光学シートとで、光吸収部の幅やピッチ、深さ、形状を変えたり、光吸収部の厚み方向の向きを変えたり、映像光に対する光吸収部のバイアス角度（水平方向に対する光吸収部の傾斜角度）を変えたりすることができる。また、光吸収部を形成する材料（樹脂の種類や着色微粒子の濃度）を変えることもできる。例えば、１層目は効率良く外光をカットし、コントラストの向上を重視した設計とし、２層目は反射を利用した正面輝度向上効果を重視した設計とするような、各層で作用効果を変えることが好ましい。
【００７３】
本発明による光学シートは、従来の光学シートや視野角拡大部材に採用されている他の機能層を含んでいてもよい。具体的には、反射防止層、粘着層、電磁波遮蔽層、波長フィルタ層、防眩層、ハードコート層などを適宜組み合わせてもよい。これらの各機能層の積層順や積層数は、使用する光学シートの用途に応じて適宜決定することができる。なお、コントラスト向上機能層１１上に他の光学機能層を貼り付ける場合には、光透過部１０が粘着層となっているので、粘着層を設けずに他の光学機能層を貼り付けることができる。
【００７４】
本発明による光学シートは、例えば、表示装置の表示部上に配置することができる。具体的には、光学シートは、例えば、表示装置用光学フィルタとして使用することができる。表示装置の表示部としては、例えばプラズマディスプレイ、液晶ディスプレイ、有機ELディスプレイ、電界放出ディスプレイ（FED）、表面伝導型電子放出素子ディスプレイ（SED）、プロジェクションテレビ等が挙げられる。
【００７５】
＜表示装置用光学フィルタおよび表示装置＞
以下、本発明による光学シートを表示装置用光学フィルタとしてプラズマディスプレイに取り付けた例について説明する。図９は本実施の形態に係る光学シートを備えた表示装置の断面図であり、図１０〜１３は本実施の形態に係る光学シートを備えた他の表示装置の断面図である。
【００７６】
表示装置としては、本発明の光学シートを備えていれば、特に限定されず、例えば図９〜図１３に示されるものが挙げられる。
【００７７】
図９に示される表示装置２０は、上記した製造方法により製造された光学シート１３から剥離フィルム５、１２を剥離した光学シート２１を備えている。すなわち、光学シート２１は、粘着層４、基材シート３、硬化透明樹脂層７、コントラスト向上機能層１１を備えている。図９に示される光学シート２１は、光吸収部８の底部８ａが映像光源側となりかつ先端部８ｂが観察者側となるように映像光源であるプラズマディスプレイ２２の映像光出射側に貼り付けられている。
【００７８】
図９に示される表示装置２０においては、光学シート２１の他、光学シート２１の前面側に、光学機能層２３、基材シート２４、電磁波遮蔽層２５、およびハードコート層２６がこの順で配置されている。
【００７９】
光学機能層２３は、近赤外線吸収色素、Ne光吸収色素、色補正色素の少なくともいずれかを含んでいる。光学機能層２３に含まれる近赤外線吸収色素等は、上記光透過部形成用組成物で説明した近赤外線吸収色素等と同じものを使用することができる。光学機能層２３は、例えば基材シート２４の一方の面に近赤外線吸収色素等を含む組成物をコーティングすることにより形成することが可能である。
【００８０】
基材シート２４は、一方の面に光学機能層２３および他方の面に電磁波遮蔽層２５を形成するためのものである。基材シート２４としては、例えば、ポリエチレンテレフタレート、ポリエチレンナフタレート、エチレングリコール−１，４シクロヘキサンジメタノール−テレフタール酸共重合体、エチレングリコール−テレフタール酸−イソフタール酸共重合体などのポリエステル系樹脂、ポリメチルメタクリレートなどのアクリル系樹脂、シクロオレフィン重合体などのポリオレフィン系樹脂、トリアセチルセルロースなどのセルロース系樹脂、ポリカーボネート系樹脂、ポリイミド系樹脂等を用いて形成されたシートが挙げられる。
【００８１】
電磁波遮蔽層２５は、プラズマディスプレイ２２から漏洩する電磁波を遮蔽（シールド）するためのものである。電磁波遮蔽層２４は、例えば、導電性粒子または無電解めっき触媒性粒子とバインダー樹脂とを含む組成物を所定のパターン状に印刷することにより、または金属層（金属箔）を腐食加工によって所望のパターンにすることにより形成することが可能である。
【００８２】
ハードコート層２６は、透明性を有し、ＪＩＳＫ５６００−５−４（１９９４）で規定される鉛筆硬度試験で「Ｈ」以上の硬度を示すものである。ハードコート層２６は、例えば、電離放射線硬化型樹脂組成物等を溶剤で希釈して、電磁波遮蔽層２５上に塗工した後、硬化させることにより形成することが可能である。
【００８３】
図１０に示される表示装置３０においては、プラズマディスプレイ２２の前面側に、光学機能層３２、基材シート２４、電磁波遮蔽層２５、光学シート３１およびハードコート層２６がこの順で配置されている。
【００８４】
図１０に示される光学シート３１は、光学シート２１と同様のものであるが、粘着層４を備えていない。光学シート３１は、光吸収部８の先端部８ｂが映像光源側となりかつ底部８ａが観察者側となるように配置されている。
【００８５】
図１０に示される光学機能層３２は、近赤外線吸収色素、Ne光吸収色素、色補正色素の少なくともいずれかと、粘着剤とを含んでおり、光学機能層３２は粘着層となっている。
【００８６】
図１１に示される表示装置４０においては、プラズマディスプレイ２２の前面側に、光学シート４１、光学機能層４２、基材シート２４、電磁波遮蔽層２５およびハードコート層２６がこの順で配置されている。
【００８７】
図１１に示される光学シート４１は、光学シート２１と同様のものであるが、粘着層４を備えていない。光学シート４１は、光吸収部８の先端部８ｂが映像光源側となりかつ底部８ａが観察者側となるように配置されている。
【００８８】
図１１に示される光学機能層４２は、近赤外線吸収色素、Ne光吸収色素、色補正色素の少なくともいずれかと、粘着剤とを含んでおり、光学機能層４２は粘着層となっている。
【００８９】
図１２に示される表示装置５０においては、プラズマディスプレイ２２の前面側に、光学シート５１、電磁波遮蔽層２５、ハードコート層２６がこの順で配置されている。
【００９０】
図１２に示される光学シート５１は、光学シート２１と同様のものであるが、粘着層４を備えておらず、また光透過部１０が、粘着剤の他、近赤外線吸収色素、Ne光吸収色素および色補正色素の少なくともいずれかを含んでいる。光学シート５１は、光吸収部８の先端部８ｂが映像光源側となりかつ底部８ａが観察者側となるように配置されている。
【００９１】
図１３に示される表示装置６０においては、プラズマディスプレイ２２の前面側に、光学シート６１およびハードコート層２６がこの順で配置されている。
【００９２】
図１３に示される光学シート６１は、光学シート２１と同様のものであるが、粘着層４を備えておらず、また光透過部１０が、粘着剤の他、近赤外線吸収色素、Ne光吸収色素および色補正色素の少なくともいずれかを含んでいる。光学シート６１は、光吸収部８の先端部８ｂが映像光源側となりかつ底部８ａが観察者側となるように配置されている。
【００９３】
なお、図９〜図１３に示される表示装置２０、３０、４０、５０、６０の他にも、光学シートを備えた表示装置も考えられるが、下記の理由から、図９〜図１３に示される表示装置２０、３０、４０、５０、６０が好ましい。
【００９４】
例えば、プラズマディスプレイの前面に、粘着剤を含む光学機能層、光学シート、基材シート、電磁波遮蔽層およびハードコート層をこの順で配置した表示装置も考えられる。この表示装置においては、光学シートは、光吸収部の先端部が映像光源側となりかつ底部が観察者側となるように配置される。しかしながら、この表示装置を作製する際において、光学機能層を基材シートに形成した後に基材シート上に光吸収部や光透過部を形成する場合には、高付加価値の光学機能層の損失が多く、生産性に劣るおそれがある。また、光学シートを形成した後に光学機能層を積層する場合には、工程数が増え、生産性に劣るおそれがある。
【００９５】
また、プラズマディスプレイの前面に、粘着剤を含む光学機能層、基材シート、電磁波遮蔽層、粘着層、光学シートおよびハードコート層が映像光出射側に向けてこの順で配置された表示装置も考えられる。この表示装置においては、光学シートは、光吸収部の先端部が映像光源側となりかつ底部が観察者側となるように配置され、また光透過部が粘着剤を含まない。しかしながら、この表示装置を作製する際に、光透過部が粘着剤を含まないので、別途粘着層を必要とし、コストの上昇を引き起こすおそれがある。
【００９６】
（第２の実施の形態）
以下、第２の実施の形態に係る光学シートの製造方法について、図面を参照しながら説明する。図１４（ａ）〜図１５は、本実施の形態に係る光学シートの製造工程を示す模式図である。なお、以下、本実施の形態において、第１の実施の形態と同様の符号を用いた部材の構成および材料等は、第１の実施の形態で説明した部材の構成および材料等と同一であるので、説明を省略する。
【００９７】
本実施の形態において、型１に透明樹脂層６を接触させる工程以前の工程は、第１の実施形態と同様である。すなわち、まず、第１の実施形態と同様に、並列して設けられた複数の溝１ａを有する型１に光吸収部形成用組成物２を供給して、溝１ａに光吸収部形成用組成物２を充填する。次いで、型１上に存在する余分な光吸収部形成用組成物２を掻き取る。
【００９８】
一方で、基材シート３の一方の面に粘着層４を形成し、その後、基材シート３の粘着層４が形成された面とは反対側の面に透明樹脂組成物を塗布して、基材シート３上に透明樹脂層６を形成する。
【００９９】
ここで、本実施形態においては、型１に透明樹脂層６を接触させる前に、光吸収部形成用組成物２に電離放射線を照射して、光吸収部形成用組成物２を硬化させて、光吸収部８を形成する（図１４（ａ））。
【０１００】
光吸収部８を形成した後、溝１ａ内の光吸収部８と透明樹脂層６が接触するように、型１に透明樹脂層６を接触させる（図１４（ｂ））。
【０１０１】
その後、型１に透明樹脂層６を接触させた状態で、剥離フィルム５側（基材シート３側）から電離放射線を照射し、透明樹脂層６を硬化させて、硬化透明樹脂層７を形成するとともに、硬化透明樹脂層７に底部８ａが先端部８ｂよりも幅広の複数の光吸収部８を固着させる（図１５）。
【０１０２】
硬化透明樹脂層７を形成した後、第１の実施形態と同様に、光吸収部８を型１から離型する。そして、光吸収部８間に光透過部形成用組成物９を供給して、次いで、光吸収部８上に存在する余分な光透過部形成用組成物９を掻き取り、乾燥させる。これにより、光透過部１０が形成され、光吸収部８および光透過部１０を有するコントラスト向上機能層１１が形成される。
【０１０３】
そして、最後に、第１の実施形態と同様に、光透過部１０上に剥離フィルム１２を直接積層し、これにより、光学シート１３が作製される。
【０１０４】
本実施形態によれば、光吸収部形成用組成物２を硬化させて、光吸収部８を形成した後に、光吸収部８に透明樹脂層６を接触した状態で、透明樹脂層６を硬化させ、硬化透明樹脂層７に光吸収部８を固着させているので、基材シート３に対する光吸収部８の密着性を向上させることができるとともに、光吸収部形成用組成物２が透明樹脂層６と混ざり合うことを抑制することができる。
【実施例】
【０１０５】
実施例１
まず、下記のような金型ロールおよび下記のように調整された粘着剤組成物、透明樹脂組成物、光吸収部形成用組成物を用意した。
【０１０６】
（金型ロール）
金型ロールは円柱状のものである。金型ロールの表面部には銅めっき層が施されており、この銅めっき層をバイトにより切削することにより、光吸収部に対応する溝を形成した。バイトとしては、深さ８５μｍのときの幅が１０μｍとなるような略三角形状のダイヤモンドバイトを用いた。このようなダイヤモンドバイトを用いて、ロール軸方向の溝間のピッチを４５μｍとして金型ロールの銅めっき層の外周を切削して、深さ８５μｍ、底部幅が１０μｍの略Ｖ字状の溝を形成した。そして、この切削した金型ロールにクロムめっきを施した。
【０１０７】
（粘着剤組成物の調整）
まず、ブチルアクリレート８０．０質量部、γ−メタクロキシプロピルトリメトキシシラン１０．０質量部、アセトアセトキシエチルアクリレート１０．０質量部、トリエチレングリコールジメルカプタン１０．０質量部、アゾビスイソブチロニトリル０．３質量部およびトルエン１００．０質量部を撹拌し、窒素ガス気流中において、８０℃で８時間反応させた。得られた溶液を、トルエンで希釈して、固形分４０％のシランカップリング剤溶液を得た。
【０１０８】
その後、ブチルアクリレート９４．０質量部、アクリル酸５．０質量部、２−ヒドロキシエチルアクリレート１．０質量部、アゾビスイソブチロニトリル０．１質量部および酢酸エチル１００．０質量部を撹拌させながら、窒素ガス気流中において、７０℃で８時間反応させた。得られた溶液を酢酸エチルで希釈して、固形分２０％の共重合体溶液を得た。
【０１０９】
この共重合体溶液の固形分１００．０質量部に対して、シランカップリング剤溶液の固形分を０．４質量部、さらに架橋剤としてポリイソシアネート（商品名：コロネートＬ、日本ポリウレタン工業（株）製）の固形分を０．２質量部それぞれ加えて混合し、粘着剤組成物を得た。
【０１１０】
（透明樹脂組成物の調整）
まず、ビスフェノールＡ−エチレンオキシド２モル付加物４１．０質量部、イソホロンジイソシアネート１４．０質量部、ウレタン化触媒としてビスマストリ（２−エチルヘキサノエート）（２−エチルヘキサン酸５０％溶液））０．０２質量部を加え、８０℃で５時間反応させた。その後、２−ヒドロキシエチルアクリレート５．０質量部を加え、８０℃で５時間反応させて得られたウレタンアクリレート系オリゴマーを、光硬化型プレポリマーとして用いた。このウレタンアクリレート系オリゴマー３２．０質量部と、光硬化性モノマーとして、フェノキシエチルアクリレート（分子量１９２）１０．０質量部、およびビスフェノールＡのエチレンオキサイド４モル付加物のジアクリレート（分子量５１２）３０．０質量部と、光重合開始剤として、１−ヒドロキシシクロヘキシルフェニルケトン（商品名：イルガキュア１８４、チバ・スペシャリティケミカルズ株式会社製）３．０質量部と、を混合し、均一化して透明樹脂組成物を得た。なお、この透明樹脂組成物を厚さ１００μｍで塗工し、高圧水銀灯により８００ｍＪ／ｃｍ２の紫外線を照射して、透明樹脂組成物を硬化させ、多波長アッベ屈折計DR−M4（株式会社アタゴ製）を用いて５８９ｎｍの屈折率を測定したところ、１．５５０であった。
【０１１１】
（光吸収部形成用組成物の調整）
まず、光硬化型プレポリマーとして、エチレンオキシド、２，２´−[（１−メチルエチリデン）ビス（４，１−フェニレンオキシメチレン）]ビス−、ホモポリマー、ジ−２−プロペノアート２０．０質量部と、反応性希釈モノマーとして、２−フェノキシエチル＝アクリラート２０．０質量部、α−アクリロイル−ω−フェノキシポリ（オキシエチレン）２０．０質量部、および２−｛２−[２−（アクリロイルオキシ）（メチル）エトキシ]（メチル）エトキシ｝（メチル）エチル＝アクリラート１３．０質量部と、光吸収材として、平均粒径４．０μｍのカーボンブラックを２５％含有したアクリル架橋微粒子（ガンツ化成株式会社製）２０．０質量部と、金型離型剤として、テトラデカノール−エチレンオキシド１０モル付加物のリン酸エステル（モノエステル／ジエステル＝モル比１／１）０．０５質量部と、ステアリルアミンエチレンオキシド１５モル付加物０．０５質量部と、光重合開始剤として、１−ヒドロキシシクロヘキシルフェニルケトン（商品名：イルガキュア１８４、チバ・スペシャリティケミカルズ株式会社製）７．０質量部と、を混合し、均一化して光吸収部形成用組成物を得た。なお、この光吸収部形成用組成物の光吸収材を除いた組成物を厚さ１０μｍで塗工し、高圧水銀灯により８００ｍＪ／ｃｍ２の紫外線を照射して硬化させ、多波長アッベ屈折計DR−M4（株式会社アタゴ製）を用いて５８９ｎｍの屈折率を測定したところ、１．５４７であった。
【０１１２】
次いで、上記のように調整された粘着剤組成物を厚さ３８μｍの剥離フィルム（商品名：Ｅ７００７、東洋紡績製）に塗布し、乾燥させて、厚さ２５μｍの粘着層を形成した。なお、この粘着層について、多波長アッベ屈折計DR−M4（株式会社アタゴ製）を用いて５８９ｎｍの屈折率を測定したところ、１．４９０であった。その後、この粘着層付き離型フィルムを厚さ１００μｍのＰＥＴ基材シート（Ａ４３００、東洋紡績製）の一方の面に貼り合わせた。
【０１１３】
その後、ＰＥＴ基材シートの他方の面に、上記のように調整された透明樹脂組成物を塗布し、ＰＥＴ基材シート上に厚さ１０μｍの透明樹脂層を形成した。
【０１１４】
一方で、上記のように調整された光吸収部形成用組成物を供給装置から上記の金型ロールに供給した。また、金型ロールの進行方向と略垂直に配置されたドクターブレードを用いて、金型に形成された略Ｖ字状の溝に光吸収部形成用組成物を充填するとともに余分な光吸収部形成用組成物を掻き取った。
【０１１５】
その後、溝内の光吸収部形成用組成物と透明樹脂層とが接触するように、金型ロールに透明樹脂層付きＰＥＴ基材シートを接触させた。そして高圧水銀灯により８００ｍＪ／ｃｍ２の紫外線をＰＥＴ基材シート側から光吸収部形成用組成物と透明樹脂層に照射し、光吸収部形成用組成物と透明樹脂層とを硬化させて、光吸収部と硬化透明樹脂層を形成した。
【０１１６】
光吸収部と硬化透明樹脂層を形成した後、ＰＥＴ基材シートを型から剥離して、光吸収部を型から離型した。その後、上記のように調整された粘着剤組成物を塗布し、余分な粘着剤組成物を掻き取り、乾燥させて、厚さ２５μｍの光透過部を形成した。なお、この光透過部について、多波長アッベ屈折計DR−M4（株式会社アタゴ製）を用いて５８９ｎｍの屈折率を測定したところ、１．４９０であった。
【０１１７】
光透過部を形成した後、光透過部上に厚さ３８μｍの剥離フィルム（商品名：Ｅ７００７、東洋紡績製）を貼り付けた。
【０１１８】
実施例２
光吸収部形成用組成物の光重合開始剤を、ビス（２，４，６−トリメチルベンゾイル）−フェニルフォスフィンオキサイド（商品名：イルガキュア８１９、チバ・スペシャリティケミカルズ株式会社製）に変えた以外は実施例１と同一の材料、工程を用いて、硬化透明樹脂層、光吸収部、光透過部、剥離フィルムを形成し、光学シートを作製した。
【０１１９】
実施例３
（ハードコート層形成用組成物の調整）
透明樹脂として、ＰＥＴＡ（ペンタエリスリトールトリアクリレート）、ＤＰＨＡ（ジペンタエリスリトールヘキサアクリレート）、及びＰＭＭＡ（ポリメタクリル酸メチル）を質量比で８６／５／９の割合で混合したものに、溶剤としてトルエン（沸点１１０℃）とシクロヘキサノン（沸点１５６℃）の混合溶剤（質量比７：３）を、透明樹脂１００質量部に対して、１９０質量部配合して得られたハードコート層形成組成物を得た。
【０１２０】
（ハードコート層の形成）
厚さ１００μｍのＰＥＴ基材シート（Ａ４３００、東洋紡績製）にハードコート層形成用組成物を塗布し、１２ｍ／分の流速で７０℃の乾燥空気を流通させ、１分間乾燥させた。その後、窒素雰囲気下にて２００ｍＪ／ｃｍ２の紫外線を照射して、ハードコート層形成用組成物を硬化させ、厚さ１０μｍのハードコート層を形成した。このハードコート層を多波長アッベ屈折計ＤＲ−Ｍ４（株式会社アタゴ製）を用いて、５８９ｎｍの屈折率を測定したところ、１．５１０であった。
【０１２１】
得られたハードコート層付基材上に、実施例１と同一の材料、工程を用いて、硬化透明樹脂層、光吸収部、光透過部、剥離フィルムを形成し、光学シートを作製した。
【０１２２】
比較例１
比較例１においては、まず、実施例１で用いられた光吸収部に対応する形状の溝を有する型ロールと圧ロールとの間に実施例１で用いられた硬化透明樹脂層を有する基材シートを送り込んだ。基材シートの送り込みに合わせて、型ロールと基材シートとの間に実施例１で用いられた光吸収部形成用組成物から金型離型剤を除いた組成物を供給し、紫外線を照射した。これにより、この組成物が硬化し、光吸収部が形成された。その後、基材シートを型ロールから引き剥がすことにより、型ロールから光吸収部を引き抜いた。型ロールから光吸収部を引き抜いた後、光吸収部間に実施例１で用いられた透明樹脂組成物を供給し、この組成物を硬化させて、光透過部を形成した。
【０１２３】
比較例２
比較例２においては、まず、実施例１で用いられた光吸収部に対応する形状の溝を有する金型に実施例１で用いた光吸収部形成用組成物から金型離型剤を除いた組成物を供給して、その後余分な組成物を掻き取った。次いで、基材シートに設けられた粘着層として実施例１で用いられた粘着剤組成物を用い、金型とを密着させた後、紫外線により光吸収部形成用組成物を硬化させて、光吸収部を形成した。そして、基材シートを金型から引き剥がすことにより、光吸収部を金型から引き抜いた。金型から光吸収部を引き抜いた後、光吸収部間に実施例１で用いられた透明樹脂組成物を供給し、この組成物を硬化させて、光透過部を形成した。
【０１２４】
比較例３
比較例３においては、まず、光透過部に対応する形状の溝を有する型ロールと基材シートとの間に実施例１で用いられた透明樹脂組成物に金型離型剤としてテトラデカノール−エチレンオキシド１０モル付加物のリン酸エステル（モノエステル／ジエステル＝モル比１／１）０．０５質量部と、ステアリルアミンエチレンオキシド１５モル付加物０．０５質量部を添加した組成物を供給し、電離放射線によってこの組成物を硬化させ、光透過部を形成した。その後、基材シートを型ロールから引き剥がすことにより、型ロールから光透過部を引き抜いた。次いで、光透過部間の溝が埋め込まれるように光透過部の表面に、実施例１で用いられた粘着剤の共重合体溶液の固形分１００．０質量部に対し、カーボンブラックを３．５質量部追加した調整された着色粘着剤組成物を供給して、光吸収部を形成した。
【０１２５】
比較例４
比較例４においては、まず、光透過部に対応する形状の溝を有する型ロールと基材シートとの間に実施例１で用いられた粘着剤組成物を供給し、乾燥させて、型ロールから離型し、光透過部を形成した。次いで、光透過部間の溝が埋め込まれるように実施例１で用いられた光吸収部形成用組成物から金型離型剤を除いた組成物を充填させ、余分なこの組成物を掻き取り、光吸収部を形成した。
【０１２６】
（１）基材シートに対する光吸収部の密着性評価
実施例１〜３および比較例１〜４の光学シートを用いて、基材シートに対する光吸収部の密着性について評価した。なお、基材シートとは、光吸収部に接触している基材シートを意味するものとする。この評価は、ＪＩＳ  Ｋ５６００−５−６に基づいて行った。また、評価基準は以下の通りとした。
○：光吸収部が基材シートに対して、分類０から１であり、カットの縁に沿って、及び／又は交差点において剥がれがない、もしくは剥がれていても５％を上回ることはなかった。
△：光吸収部が基材シートに対して、分類２であり、カットの縁に沿って、及び／又は交差点において剥がれていて、５％を超えるが１５％を上回ることはなかった。
×：光吸収部が基材シートに対して、分類３以上であり、カットの縁に沿って、及び／又は交差点において剥がれていて、１５％を超えていた。
【０１２７】
（２）金型離型性評価
実施例１〜３および比較例１〜４の光学シートを作製する際に、金型からの光吸収部または光透過部の離型性について評価した。この金型離型性の評価基準は以下の通りとした。
◎：金型から極めて容易に離型できた。
○：金型から容易に離型できた。
×：金型から離型できなかった、または離型できたが離型した光吸収部または光透過部が破損していた。
【０１２８】
（３）全光線透過率評価
実施例１〜３および比較例１〜４の光学シートを用いて、全光線透過率を評価した。この評価は、ＪＩＳ７３６１−１に基づき、ヘイズメーター（ＨＲ−１００：村上色彩研究所）を用いて行われた。また、この評価基準は以下の通りとした。
○：透過率が５０％以上であった。
×：透過率が５０％未満であった。
【０１２９】
以下、結果について述べる。
【表１】
0005930358.tif 000002
表１に示されるように比較例１〜４に係る光学シートにおいては、（１）〜（３）の全てを満足する結果は得られなかった。これに対し、実施例１〜３に係る光学シートにおいては、（１）〜（３）の全てを満足する結果が得られた。なお、実施例２において、金型離型性が極めて良好であるのは、実施例２で用いた光重合開始剤により光吸収部の表面のみならず内部まで確実に硬化が進み、光吸収部の硬さが増したためと考えられる。
【０１３０】
これらの結果から、実施例１〜３に係る光学シートは、基材シートに対する密着性、金型離型性、および全光線透過率の全てにおいて優れていることが確認できた。
【符号の説明】
【０１３１】
１…型、１ａ…溝、１ｂ…開口部、１ｃ…底部、２…光吸収部形成用組成物、３…基材シート、６…透明樹脂層、７…硬化透明樹脂層、８…光吸収部、８ａ…底部、８ｂ…先端部、９…光透過部形成用組成物、１０…光透過部、１３、２１、３１、４１、５１、６１…光学シート、２０、３０、４０、５０、６０…表示装置。
【図１】
0005930358.tif 000003
【図２】
0005930358.tif 000004
【図８】
0005930358.tif 000005
【図３】
0005930358.tif 000006
【図４】
0005930358.tif 000007
【図５】
0005930358.tif 000008
【図６】
0005930358.tif 000009
【図７】
0005930358.tif 000010
【図９】
0005930358.tif 000011
【図１０】
0005930358.tif 000012
【図１１】
0005930358.tif 000013
【図１２】
0005930358.tif 000014
【図１３】
0005930358.tif 000015
【図１４】
0005930358.tif 000016
【図１５】
0005930358.tif 000017